FR 2661260 A1 19911025 FR 9005018 A 19900419 i DISPOSITIF DE TRAITEMENT D'HOLOGRAMMES DYNAMIQUES UTILISANT UN FILM MINCE POLYMERIQUE A CARACTERE PHOTOREFRACTIF. DESCRIPTION L'invention a pour objet un dispositif de traitement d'hologrammes comportant un film mince polymérique à caractère photoréfractif Ce dispositif peut être utilisé pour l'enregistrement, l'effacement et la reconstitution d'hologrammes dynamiques, mais aussi pour l'amplification d'images, le mélange d'ondes en vue notamment d'une restauration de fronts d'onde déformés et pour la diffraction d'ondes. Comme indiqué dans le document D 1 P GUNTER et H J EICHLER, Electrooptic and Photorefractive materials, "Introduction to photorefractive materials", Edité par P Gunter, Springer Berlin, p 206-228, 1987 -, l'effet "photoréfractif" est la modification de l'indice de réfraction d'un matériau sous l'action de la lumière Il est utilisé pour réaliser des hologrammes dynamiques ayant une grande efficacité de diffraction pour une faible intensité lumineuse d'inscription Les matériaux "photoréfractifs" sont des matériaux photoconducteurs et électrooptiques. Lorsqu'ils sont éclairés, la lumière d'intensité I crée des charges libres qui se déplacent par photoconduction dans le matériau pour laisser subsister un champ électrique E dû aux charges sc d'espace résultant de cette migration Ce champ électrique E a la même modulation spatiale que sc l'intensité lumineuse excitatrice I IL agit sur le coefficient électrooptique r pour changer localement l'indice de réfraction N du matériau de la valeur dn selon l'équation ( 1): dn = N r E ( 1) sc C'est ainsi que sont enregistrés les hologrammes dynamiques dans les matériaux "photoréfractifs" Les matériaux réfractifs utilisés à ce jour sont tous des minéraux. L'efficacité de diffraction de ces hologrammes est directement liée à la valeur de dn Or, le coefficient éLectrooptique r est une constante pour 1 2 un matériau donné (de 1 à 100 10 m/V) Dans les matériaux "photoréfractifs" connus, le champ de charges max d'espace E possède une valeur maximum E qui est Sc Sc limitée par la densité et la nature des défauts accepteurs ou donneurs de charges (voir à cet effet le document D 1). Cette valeur limite est donnée par la relation ( 2) max Emax = e N P/2 n Eú ( 2) sc -19 o e est la charge de l'électron ( 1,6 10 C) P est Le m pas du réseau holographique, typiquement 10 cm, ú est la constante diélectrique statique, typiquement -12 4 10 F/cm et N est la densité de défauts chargés, 17 3 typiquement 10 /cm 5 Le champ E est donc limité à 10 V/cm dans sc le meilleur des cas, limitant ainsi la variation d'indice dn D'autre part, ce champ E est toujours sc fonction du pas P du réseau holographique, inscrit, ce qui conduit à une dégradation des images holographiques, inhérente au processus. Il est connu, depuis plus de 10 ans, d'appliquer un champ électrique extérieur E aux ext minéraux "photoréfractifs" pour en améliorer les performances (voir à cet effet le document D 1) Ce champ électrique extérieur qui est appliqué parallèlement au plan du cristal, comme l'indique la figure 3 du document D 1, sert à accélérer le processus de migration des charges électriques, mais le champ de charge d'espace demeure toujours limité par la valeur Emax E a(voir équation ( 2)). sc Par ailleurs, il est connu de polariser des couches minces organiques afin d'orienter les molécules actives qui vont produire un effet électrooptique ou de mesurer ces mêmes propriétés électrooptiques (voir à cet effet le document D 2 R LYTEL et ai "Organic electrooptic waveguide modulators and switches", Nonlinear Optical Properties of Organic Materials SPIE, vol 971, p 218-229, 1988 -). Il est aussi connu de polariser des matériaux photoconducteurs pour faire de l'électrophotographie, comme le montre le document D 3 R M SCHAFFERT "A new high-sensitivity organic photoconductor for electropho- tography", IBM J Res Develop, 15, p 75-89, 1971 -. Par ailleurs, il existe des dispositifs holographiques comportant un élément actif en couches minces dans lequel le champ extérieur fournit du travail à un matériau photoconducteur pour modifier les propriétés de réfraction d'un matériau électroactif: cristal liquide, cristal ferroélectrique ou élastomère (procédé Ruticon) (voir à cet effet le document D 4 J. BORDOGNA et S A KENEMAN, "Other material and devices", Holographic Recording Materials, Edité par H M Smith, Spinger Berlin, p 229-244, 1977). Dans ces dispositifs, on n'utilise pas l'effet "photoréfractif" En effet, la non linéarité optique provient de phénomènes collectifs lents (de l'ordre de 0,1 s), tels que la réorientation des molécules pour les ferroélectriques et les cristaux liquides ou la compression du matériau due à la force électrostatique de surface pour les élastomères. De plus, le milieu électroactif est différent du milieu photoconducteur Ainsi, l'élément actif est constitué d'une couche optiquement électroactive (ou électro-optique) superposée à une couche photoconductrice, le tout étant pris entre deux électrodes de polarisation. Pour remédier aux inconvénients des dispositifs de traitement d'hologrammes dynamiques connus, l'invention propose de remplacer les minéraux "photoréfractifs" par des films minces polymériques à caractère "photoréfractif" et de polariser ces films minces sous une tension appliquée uniformément sur ces films afin qu'ils soient soumis à un champ électrique extérieur perpendiculaire au film remplaçant le champ électrique de charge d'espace. De façon plus précise, l'invention a pour objet un dispositif de traitement d'hologrammes dynamiques comportant un composant actif constitué d'une couche active photoconductrice et électro-optique de polymère, des moyens d'adressage d'au moins deux faisceaux lumineux sur la couche active apte à y créer un réseau holographique, des moyens de polarisation électrique de la couche active pour y engendrer un champ électrique selon une direction perpendiculaire à ét tendue de La couche active et des moyens d'annulation aptes à annuler le champ électrique appliqué sur la couche active lorsqu'elle est rendue conductrice par photoconduction. Dans la suite de la description on désignera par "couche à caractère photoréfractif", une couche active photoconductrice et électro-optique. Dans l'invention, on utilise la non linéarité électronique_ instantanée de polymères organiques, ce qui n'est pas le cas des matériaux du document D 4. L'illumination du composant actif crée des charges électriques, qui en migrant vers la surface de La couche active, modulent Localement le champ électrique appliqué sur le matériau Le champ électrique de charges d'espace E est dans ce cas sc remplacé par le champ extérieur E ext L'application, conformément à l'invention d'un champ électrique externe perpendiculaire à l'étendue du réseau holographique, contrairement à l'art antérieur o le champ électrique externe était toujours appliqué parallèlement à l'étendue du réseau holographique, permet de remplacer le champ électrique de charges d'espace E par le champ électrique sc extérieur et d'augmenter ainsi la valeur de ce champ E et donc celle de la variation d'indice. sc En particulier, il est possible d'appliquer un champ électrique extérieur E supérieur à 10 V/cm ext 6 et par exemple de l'ordre de 10 V/cm et donc de créer un champ de charges d'espace de l'ordre de V/cm. Ceci permet d'améliorer l'état de l'art des matériaux photoréfractifs minéraux sur trois points essentiels: a) Dain sur te champ électrique conduisant à un-e urv onar a ir-oe _d N je_ de 10 à 100 fois plus grande que d'ordinaire (voir équation 1); b) gain sur la qualité de l'inscription holographique car la variation d'indice dn est alors insensible au pas P du réseau (voir équation 2); c) gain sur le processus de photoconduction qui est plus efficace et plus rapide sous L'aprplication d'un champ électrique plus intense. L'utilisation des polymères dans ce contexte apporte plusieurs avantages décisifs aux dispositifs de traitement d'hologrammes dynamiques: 1) bonnes propriétés diélectriques permettant une tenue à des champs E de 10 V/cm et ext grande résistivité dans l'obscurité sous fort champ électrique atteignant 10 13 ohms/cm; 2) faible constante diélectrique statique relative, inférieure à 5, au lieu de 50 typiquement dans les minéraux, ce qui améliore le temps de réponse de l'effet photoréfractif; 3) grands coefficients électro-optiques r accessibles et rapidité subpicoseconde de la réponse; 4) bonne qualité optique des matériaux amorphes permettant de réaliser des guides de lumière plans à faibles pertes; 5) technologie de mise en oeuvre compatible avec celles de la microélectronique (possibilié d'hybridation). Par ailleurs, l'utilisation de polymères solubles présente l'avantage d'un faible coût de mise en oeuvre, sous forme de films minces de grandes dimensions (de 10 à 100 cm), diminuant ainsi le coût total du dispositif de traitement de l'invention. Il n'existe pas à l'heure actuelle de matériaux photoréfractifs organiques reconnus pour tels dans l'art antérieur Le document D 5 S DUCHARME et al., "Possibility for photorefractive effects in organic electro-optic crystal" n O WDD 9, Quantum Electronics and Laser Science Conference Technical digest of OSA Meeting, 1989 est le seul document de prospectives publié sur ce sujet à ce jour. Pour réaliser une couche active mince à caractère photoréfractif, l'invention propose l'utilisation d'un matériau composite constitué d'une matrice polymérique photoconductrice soluble dans laquelle on a incorporé des molécules organiques électro-actives En variant la composition moléculaire de la couche active ou bien sa structure, on peut doser les effets photoconducteur et électro-optique, ce qui permet d'optimiser les conditions de fonctionnement du dispositif en toute circonstance. La matrice photoconductrice renferme de 2 à % en poids de molécules électroactives et par exemple de 5 % à 10 % environ Cette matrice peut consister en un homopolymère ou en un copolymère. La polarisation permanente de la couche active sous un champ électrique intense permet de bloquer les molécules non linéaires des composites de polymères amorphes électro-optiques dans une configuration stable dans le temps, alors qu'elles relaxent autrement, comme indiqué notamment dans le document D 6 G R MOHLMANN et ai, "Organic polymers as optically non linear media", Nonlinear Optical Properties of Organic Materials, SPIE, Vol 971, p. 252-259, 1988 -. Les molécules organiques électro-actives sont choisies pour leur faculté d'orientation sous champ électrique, donnant un grand coefficient électro- optique r En pratique, on utilise un colorant organique identique en tout point à ceux utilisés dans des modulateurs électro-optiques en film mince. Ces molécules électro-actives sont en particulier celles décrites dans les documents D 2 et D 6 et dans La publication D 7 J E SOHN et al. "Orientationally ordered nonlinear optical polymer films", Nonlinear Optical Effects in Organic Polymers, édité par J Messier et al, p 291-297, 1989 -. Les méthodes d'orientation des molécules électro-actives et du gel de leur mouvement dans un polymère photoconducteur sont en particulier celles décrites dans les documents D 21,D 6 et D 7 et dans le document D 8 BOYD et a I, "Organic materials requirements and design criteria for an electro-optique phase shifter', Nonlinear Optical Properties of Organic Materials, SPIE, vol 971, p 230-238, 1988 -. L'orientation des molécules et le gel de leurs mouvements permet d'obtenir dans la pratique des coefficients électro-optiques r allant de 2 à -12 m 30.10 m/V (Voir le document D 2). De façon générale, les molécules organiques électro-actives (ou à propriétés optiques non linéaires) de l'invention sont des molécules à structure moléculaire non centrosymétrique, comportant un système d'électrons v délocalisés Ce système d'électrons délocalisés est généralement dû à la présence de liaisons multiples dans la chaîne carbonée du matériau organique En outre, ces molécules comportent généralement des groupements à transfert de charge ou des groupements polaires de façon dissymétrique aux extrémités de la chaîne. Comme molécule électro-active utilisable dans l'invention on peut citer la métanitroaniline (m NA), la N,N-diméthylaniline (DMA), la 2-méthyl-4nitroaniline (MNA), la paranitroanilinne (p-NA), le 4-diméthylamino- 4 '-nitrostilbène (DANS), le 4-méthoxy-4 '-nitrostilbène (MONS). La matrice en polymère photoconducteur peut être réalisée, conformément à l'invention, par du poly- N-vinyl carbazole noté PV Cz, un copolymère de PV Cz et de 2,4,7-trinitro9 fluorénone (TNF) ou bien un polymère conjugué, tel que les polydiacéthylènes ou les polythiophènes solubles. Ces polymères conjugués présentent l'avantage d'une grande vitesse de recombinaison des porteurs libres permettant un cyclage à grande cadence (jusqu'à 10 Hz) du dispositif L'inconvénient est un rendement quantique de photocréation plus faible. Lorsque La matrice photoconductrice est en polyvinyl-carbazole, il est possible d'améliorer le temps de retour à l'équilibre (ou temps de cyclage) de l'élément actif du dispositif de L'invention en appliquant un champ électrique extérieur alternatif. Pour tous les autres polymères photoconducteurs, on applique un champ extérieur continu. Les polydiacétylènes présentent la formule générale (I): R' -C _ C -C R' R' R C C C -C C\ (I) Rj% R C/ R avec R et R' des radicaux alkyle, amide, de 1 à 10 atomes de carbone. Les polythiophènes présentent la formule générale (II) s C / \ C -II) % C C n H avec R" représentant un atome d'hydrogène ou un radical alkyle de 1 à 10 atomes de carbone. Les inventeurs ont trouvé que la couche active du dispositif de l'invention peut aussi être constituée essentiellement d'un polymère homopolymère ou copolymère conjugué ayant à la fois des propriétés photoconductrices et des propriétés électro-optiques lorsqu'il est polarisé Ce polymère est par exemple un polydiacétylène de formule (I). En particulier: O O Il Il R'=R= -(CH) -O-C-NH-CH -C-O-C H et ce composé est appelé le po Ly( 4-BCMU). Comme polymère conjugué ayant à la fois des propriétés photoconductrices et électro-actives lorsqu'il est polarisé, on peut encore citer les polythiophènes de formule (II). En particulier, R"=-(CH 2)5 -CH 3 ce qui correspond au poly( 3-héxylthiophène). On peut aussi envisager d'utiliser beaucoup d'autres polymères conjugués tels des dérivés du polyacétylène, du polyparaphénylène, du polypyrrole, de la polyaniline Ces derniers sont optiquement non linéaires et photoconducteurs; ils peuvent être rendus solubles et adaptés à l'invention par substitution de groupes latéraux R et R' appropriés. Les polymères conjugués ci-dessus ont l'avantage de présenter une grande non linéarité ( 3) -17 2 optique du 3 ème ordre X de l'ordre de 10 (m/V) en lumière visible, à la limite entre la zone de transparence optique et la zone d'absorption ( 0, 4 e V en-dessous du maximum d'absorption) Ceci fait que, sans incorporation de molécules organiques électro- actives à ces polymères, ils offrent un coefficient électro-optique effectif r, sous l'application d'un champ électrique continu E de l'ordre de 10 V/cm: ext ( 3) X E ext -12 r = 30 10 m/V (avec N = 2) 2 n Ce coefficient, qui est comparable à celui du niobate de lithium, est remarquable et justifie, à lui- seul, l'intérêt de l'élément actif polarisé du dispositif de traitement d'hologrammes dynamiques, conforme à L'invention. Dans l'invention, on utilise une seule couche ayant à la fois des propriétés éLectro-optiques et des propriétés photoconductrices Ceci permet, par rapport aux dispositifs connus comportant un empilement d'une couche photoconductrice et d'une couche éLectro-active, d'éviter tous les problèmes d'interface entre ces deux couches nuisant au bon fonctionnement du dispositif et en particulier sur le temps de réponse du dispositif. L'application du champ électrique externe peut être réalisée par un gaz ionisé (appelée aussi polarisation par effet corona), appliqué directement sur la couche active ou bien être obtenue grâce à deux électrodes disposées de part et d'autre de la couche active sur lesquelles on applique une différence de potentiel. Selon l'application envisagée pour le dispositif de l'invention, ces électrodes peuvent être transparentes ou opaques Pour un fonctionnement en transmission de lumière, les deux électrodes sont nécessairement transparentes, pour un fonctionnement en réflexion, une seulement des électrodes doit être transparente, et pour un fonctionnement en guide d'ondes les deux électrodes peuvent être opaques. Comme matériau destiné à réaliser des électrodes transparentes conformément à l'invention, on peut citer l'oxyde d'indium et d'étain connu sous l'abréviation ITO, l'oxyde d'indium In o O Comme électrode opaque utilisable dans l'invention, on peut citer des électrodes métalliques et en particulier des électrodes en aluminium, cuivre, or ou argent. Conformément à L'invention, des moyens d'annulation du champ électrique appliqué à La couche active, lorsqu'elle est rendue conductrice par photoconduction, doivent être prévus La constitution de ces moyens dépend essentiellement de l'utilisation prévue pour le dispositif de l'invention. En particulier, ces moyens d'annulation peuvent être réalisés à L'aide d'une ou deux couches tampons en matériau isolant électrique ou faiblement conducteur, intercalé entre la couche active photoréfractive et les électrodes Ces couches tampons doivent présenter une grande résistivité électrique (facteur 10) devant celle de la couche active lorsque cette dernière est à l'état conducteur En outre, elles doivent présenter une tenue diélectrique suffisante pour supporter, sans claquage, la tension appliquée sur les électrodes. Le dispositif de l'invention peut être utilisé dans toutes les applications connues des dispositifs de traitement d'hologrammes dynamiques utilisant des matériaux photoréfractifs minéraux selon l'art antérieur On distingue deux types de fonctionnement, le fonctionnement en ondes libres et le fonctionnement en guide d'ondes plan. Dans le fonctionnement en guide d'ondes plan, il faut que les faisceaux lumineux adressés sur l'éLément actif soient guidés le long de la couche active. Si l'on utilise deux électrodes transparentes, il faut utiliser deux couches tampons, disposées de part et d'autre de la couche active, et que l'indice de réfraction de ces couches tampons soit inférieur à celui de la couche active Cette condition est pratiquement toujours remplie dans la pratique car la couche active est utilisée dans une région du spectre optique o elle absorbe la lumière et a, de ce fait, un fort indice de réfraction (au moins égal à 1,6). Dans le fonctionnement en transmission et en ondes libres, il est inutile d'avoir deux couches tampons; une seule couche tampon suffit et il n'y a plus alors de condition sur l'indice de réfraction. Dans la pratique, on utilise comme couches tampons des polymères solubles dans des solvants organiques et en particulier des résines de microlithographie (du type polysilane ou polysiloxane) ou bien en polyméthacrylate de méthyle (PMMA), ou un polyalcool de vinyle. Le dépôt des couches tampons polymériques sur la couche active étant effectué par enduction de cette dernière avec une solution contenant le polymère désiré dissous dans un solvant, il est nécessaire de veiller à la compatibilité de ce solvant avec celui utilisé pour le dépôt de la couche active. Comme couche tampon, on peut aussi utiliser une couche mince d'oxyde de silicium évaporé sous vide. Les couches tampons et la couche active ont respectivement une épaisseur de quelques micromètres, typiquement de 1 à 3 micromètres, pour une épaisseur inter-électrode allant de 2 à 12 micromètres. La tension appliquée sur les électrodes est de quelques centaines de volts, afin de soumettre la couche active à un champ E de 100 V/ym environ. ext Les dimensions transverses de l'élément actif sont ajustées à la forme expérimentale désirée 2 2 (quelques mm ou cm). Dans le fonctionnement en ondes libres, les faisceaux lumineux doivent avoir la même polarisation, quelconque par rapport à l'élément actif. En revanche, dans le fonctionnement en mode guidé, il est préférable de travailler en mode transverse magnétique, le mode transverse électrique subissant une non linéarité environ trois fois plus faible Ceci est obtenu en utilisant des faisceaux incidents polarisés parallèlement au champ électrique appliqué à la couche active. Le couplage des ondes lumineuses avec le guide d'ondes s'effectue selon les méthodes classiques de "couplage par la tranche", de réfléxion totale atténuée ou de réseau Dans cette situation, la longueur d'interaction des faisceaux lumineux étant supérieure à l'épaisseur du composant actif, mesurée selon la direction parallèle aux faisceaux, on obtient des rendements de diffraction holographiques ou de mélanges à deux ondes voisins de 100 %X C'est le cas à 630 nm dans une couche mince de polydiacéthylène et en particulier de poly( 4-BCMU). Le gain photoréfractif de diffraction 03 2 holographique est alors proche de 10 /cm. Il est possible d'utiliser un composant actif sans couche tampon Dans ce cas, les électrodes de polarisation sont en métal Le guide de lumière est alors un guide d'ondes métallique à fortes pertes de propagation, analogue à ceux que l'on utilise par ailleurs, pour mesurer des coefficients électro- optiques. Dans un tel guide, l'intensité lumineuse est nulle au voisinage des électrodes métalliques, d'o l'inutilité des couches tampons pour annuler le champ électrique lorsque la couche active est rendue conductrice par photoconduction Le résultat est un composant actif capable de fonctionner en régime nanoseconde quel que soit le temps de recombinaison des charges libres dans la couche active, et en particulier dans la matrice photoconductrice dans le cas d'une couche active constituée de molécules électro-actives piégées dans une matrice photoconductrice. On utilise simplement la répartition d'intensité propre aux guides métalliques qui induit une modulation de la photoconductivité à travers la couche active. Pour des questions de tenue mécanique, le composant actif peut en outre comporter au moins un substrat. D'autres caractéristiques et avantages de l'invention ressortiront mieux de la description qui va suivre, donnée à titre illustratif et non limitatif, en référence aux dessins annexés, dans lesquels: la figure 1 représente schématiquement un premier mode de réalisation d'un dispositif conforme à l'invention permettant la restauration de fronts d'ondes déformés, la figure 2 représente schématiquement un second mode de réalisation d'un dispositif conforme à l'invention permettant l'amplification d'images bidimensionnelles en surface, la figure 3 représente schématiquement un troisième mode de réalisation du dispositif conforme à l'invention, utilisé pour l'amplification d'images unidimensionnelles en volume, la figure 4 représente schématiquement l'élément actif du dispositif de la figure 3, selon une coupe IV-IV, la figure 5 est une variante de réalisation de l'élément actif de la figure 4, et la figure 6 représente schématiquement un quatrième mode de réalisation du dispositif conforme à l'invention, utilisé pour l'adressage bidimensionnel. Le dispositif représenté sur la figure 1 fonctionne en ondes Libres et assure Le mélange de deux ondes Lumineuses IL comprend un Laser excitateur 2 émettant un faisceau monochromatique qui est reçu par deux lames séparatrices 4 et 6 à 50 % disposées en cascade; elles permettent la formation de deux faisceaux 8 et 10 interceptés par Le composant actif 12 du dispositif Un miroir 14 placé derrière Le dispositif 12 permet de réfléchir Le faisceau 8 sur Le composant actif 12. Le faisceau incident 8 et le faisceau réf Léchi par Le miroir 14 servent à L'excitation du composant actif 12. Le faisceau 10, appelé faisceau test, a par rapport aux faisceaux excitateurs incident et refléchi 8 un front d'ondes déformé dû à la présence d'un objet il. Dans le mode représenté sur la figure 1, Les faisceaux lumineux 8 et 10 incidents abordent Le composant 12 du même côté et traversent le dispositif de part en part (fonctionnement en transmission) Dans ces conditions, Les différentes couches constituant Le composant 12 doivent être transparentes à la Lumière émise par La source laser 2. Conformément à L'invention, le composant 12 comporte une couche active 16 en poly( 4-BCMU), matériau photoconducteur et éLectro-optique, de 10 micromètres environ, une couche tampon 18 disposée du côté du miroir 14 en polyméthacrylate de méthyle (PMMA), isolant électrique, de 1 micromètre d'épaisseur, et deux électrodes 20 et 22 en ITO, de 0,1 micromètre connectées respectivement aux deux bornes d'une source d'alimentation électrique continue 24, délivrant environ 1100 V continu. Afin d'assurer la rigidité du composant 12, un substrat inférieur 26 et un substrat supérieur 28 complètent la structure Ces substrats sont en particulier en silice fondue et ont une épaisseur de 1 mm. L'interaction des faisceaux 8 et 10 donne naissance à un hologramme dynamique s'étendant de part et d'autre de la couche active 16 en matériau photoréfractif Les zones hachurées portant la référence 13 sont une visualisation des franges d'interférences des faisceaux excitateurs dans la couche active 16. La source 24 permet l'application d'un champ électrique E, selon une direction z, perpendiculaire à l'étendue I du réseau holographique, mesurée selon la direction x parallèle au plan des couches. Là o l'intensité lumineuse est maximum, le champ externe appliqué sur la couche active 16, via les électrodes 20 et 22, produit un réseau d'indice assurant la réflexion partielle du faisceau 10 en sens inverse (conjugaison de phases), via la diffraction du faisceau 8 réfléchi par le miroir 14, avec un taux de réflexion de 20 % environ. Le faisceau 10 réfléchi traverse alors la lame semi-réfléchissante 6; il contient le signal lumineux incident 8 reconstruit malgré l'objet déformant 11. Dans le fonctionnement en ondes libres, la polarisation des faisceaux lumineux n'est pas une qualité essentielle, si ce n'est qu'il est préférable que tous les faisceaux aient la même polarisation. Cette polarisation est en particulier parallèle à la direction x ou y, parallèle aux plans des couches. Le temps de réponse du composant actif 12 est lié à l'illumination du laser excitateur 2 Pour que le système 12 réponde aux faisceaux lasers excitateurs, il faut que ces derniers créent assez d'électrons pourannuler le champ électrique extérieur, dans la couche active 16, appliqué en continu via les électrodes 26 et 28 Ceci représente une illumination de l'ordre de 1013 photons/cm ( 3 10-6 J/cm). Avec un laser excitateur continu de 0,1 W/cm d'intensité, ce qui correspond à un laser commercial, le temps de réponse t est de 30 microsecondes et le temps t est inversement proportionnel à l'intensité du laser, pour une longueur d'onde donnée. Dans le dispositif représenté sur la figure 1, l'excitation du composant actif 12 peut être assurée par un laser hélium-néon dont la longueur d'onde est de 594 nm, la puissance de I milliwatt et le diamètre du faisceau de 1 mm. Le dispositif de la figure 1 permet une restauration des fronts d'ondes déformés par l'objet 11 il permet notamment une compensation des déformations optiques dues à l'objet 11, par exemple la compensation des perturbations dues à un milieu gazeux (atmosphère en particulier), ou à la traversée d'une fibre optique multimode. Le composant actif 12 de la figure 1 peut aussi être utilisé, comme représenté sur la figure 2, dans un dispositif d'amplification d'images de surface, à deux dimensions. Ce dispositif est destiné à l'amplification d'images d'objets de grande surface Il comporte une source laser 2 émettant un faisceau lumineux que l'on collimate et amplifie grâce à un système du type télescope symbolisé par une lentille divergente 32 suivie d'une lentille convergente 34 Le faisceau lumineux agrandi et collimaté (grandissement 10 par exemple) est alors reçu par une lame séparatrice 36 à % donnant naissance à deux faisceaux lumineux 38 et 40 respectivement d'excitation et de test. Sur le faisceau de test 40 est placé l'objet 11 dont l'image est à amplifier Le faisceau 42 réfléchi par l'objet 11 est reçu par le composant optique actif 12. Par ailleurs, le faisceau d'excitation 38 est réfléchi sur un miroir piézoélectrique 44 excité par un générateur haute fréquence 41 ( 0,1 à 100 k Hz et typiquement 0,3 k Hz), et le faisceau ainsi réfléchi 43 est reçu par le composant actif 12 pour interférer avec le faisceau 42 réfléchi par l'objet à amplifier Le faisceau 46 issu du composant actif 12 donne l'image amplifiée par un facteur 2 de l'objet 11 Cette image est une image de surface et ne donne aucun effet de profondeur. Le miroir piézoélectrique 44 peut être remplacé par un modulateur acousto-optique ou par l'entrefer d'un haut-parleur d'aigus (tweeter en terminologie anglo-saxonne), alimenté par un générateur haute fréquence 0,10 à 100 k Hz et typiquement 0,30 k Hz. La fréquence d'excitation est à ajuster en fonction de l'intensité lumineuse du faisceau incident 38 pour l'optimisation de l'amplification d'image (plus l'intensité est grande et plus la réponse est rapide, donc la fréquence élevée). Dans le dispositif de la figure 2, la source laser est un laser à héliumnéon délivrant un faisceau de 594 nm de longueur d'onde et de 0,1 W/cm d'intensité. Dans ces conditions, le faisceau 43 a une intensité lumineuse de 0,51 W/cm pour une fréquence d'oscillation du miroir de 0,3 k Hz. Sur les figures 3 et 4, on a représenté un amplificateur d'images en volume, à une dimension Dans ce mode de réalisation, le composant actif 12 a du dispositif de traitement fonctionne en guide d'ondes. Le faisceau lumineux sortant du laser 48 est polarisé verticalement, c'est-à-dire selon une direction perpendiculaire au plan des couches du composant actif 12 a Sur la figure 4, P symbolise le vecteur polarisation. Le faisceau lumineux polarisé issu du laser 47 est séparé en un faisceau d'excitation 38 et un faisceau test 40, réfléchis respectivement par l'objet 11 d'image à amplifier et le miroir piézoélectrique 44, excité à 30 k Hz Les faisceaux 42 et 43, ainsi réfléchis, sont dirigés et concentrés sur le composant actif 12 a grâce à deux lentilles 49 et 48 de forme cylindrique, dont les axes sont parallèles au plan de la couche active 16 du composant 12 a. Le dispositif 12 a (figure 4) est équipé de deux couches tampons 18 et 30 isolantes en PMMA de 1 micromètre d'épaisseur, disposées de part et d'autre de la couche active 16 en poly( 4-BCMU) Les couches 18 et ont des indices de réfraction inférieurs à celui de la couche active de façon à constituer un guide d'ondes pour les faisceaux 42 et 43. Pour assurer un couplage maximum de ces faisceaux avec le dispositif 12 a, les faces latérales et 17 de ce dernier, correspondant aux faces d'entrée et de sortie des faisceaux doivent être polies optiquement et la focale f des lentilles 49 et 48 telles que f=ah/\, ou a est le diamètre des faisceaux lumineux, h l'épaisseur de la couche active et X la longueur d'onde du laser Par exemple, si a=lmm, )= 630 nm et h= 10 ym, f= 16 mm Ce couplage est du type couplage par la tranche. A titre d'exemple, le dispositif 12 a représente un parallélépipède rectangle de 1 nmx 5 nmx 10 ym. Avec une configuration en mode guidé, on perd toute l'information optique hors du plan des électrodes, c'est-à-dire perpendiculaire aux électrodes, ce qui réduit la dimension des images selon l'axe longitudinal de l'objet 11, parallèle à la direction x En revanche, on gagne sur l'épaisseur optique traversée, c'est-à-dire sur l'épaisseur du dispositif 12 a mesurée selon la direction y perpendiculaire à la direction x, et donc sur le gain et sur la restitution de la profondeur des images Cet effet est appelé effet stéréoscopique. Le dispositif représenté sur les figures 3 et 4 permet une amplification d'un facteur 10 Il sert à l'amplification d'images d'objets longs et peu épais. Si l'on souhaite observer d'autres parties de l'objet 11, on peut toujours effectuer un balayage de celui-ci par le faisceau 40 selon la direction z, transversale. Le gain sur l'épaisseur optique traversée permet en outre de travailler avec un laser à hélium- néon 47 émettant à 633 nm, longueur d'onde o le poly( 4- BCMU) est plus transparent qu'à 594 nm Ce laser 47 a l'avantage d'être moins cher que le laser à hélium-néon à 594 nm La puissance du laser 47 est encore de 1 m W. Il est même aussi possible de remplacer le laser hélium-néon par une diode laser émettant dans le rouge, assurant ainsi un encombrement minimum du dispositif de l'invention, une consommation énergétique et un coût plus faibles. Il est aussi possible de remplacer le composant actif 12 a du dispositif de La figure 3 par celui représenté sur la figure 5 Ce composant actif, de référence générale 12 b, ne comporte plus de couches tampons isolantes En revanche, les électrodes 20 a et 22 a, au contact direct de la couche active 16, sont réalisées en métal. A titre d'exemple, on utilise des électrodes d'argent de 0,1 micromètre d'épaisseur et une couche active 16 en poly( 4-BCMU) de 0,3 à 0,5 micromètre déposée à la tournette (méthode par centrifugation). Le dispositif de traitement conforme à l'invention peut par ailleurs être utilisé pour faire de la diffraction d'onde Un tel dispositif est schématisé sur La figure 6 Il comprend deux faisceaux excitateurs 38 et 42, dérivés d'un premier laser 2 à 594 nm via la lame séparatrice 36, qui interfèrent dans La couche active 16 du composant actif 12, identique à celui décrit à la figure 1; il fonctionne en ondes libres et en transmission. Là o l'intensité lumineuse est maximum, le champ externe appliqué à la couche 16 s'annule, ce qui produit le réseau d'indice symbolisé par 13 qui diffracte Le faisceau lumineux 50, émis par un second laser 48 Les faisceaux 52 et 54 correspondent respectivement au faisceau transmis et diffracté par le composant 12. En modifiant l'angle Ai formé entre les deux faisceaux excitateurs 38 et 42, on modifie le pas du réseau 13, et donc la direction du faisceau 54 diffracté; c'est-à-dire l'angle A 2 formé entre les faisceaux diffracté 54 et transmis 52. L'angle A 2, pour un réseau 13 fonctionnant dans les conditions de Bragg, est lié à AI selon l'équation: A 2.nl sin A 2/2 à sin A 1/2 A N 2 o A 1 et > 2 représentent respectivement la longueur d'onde d'émission des lasers 2 et 48, typiquement 594 nm et 633 nm, ni et N 2 représentent respectivement l'indice de réfraction du milieu environnant et de la couche active 16 aux longueurs d'onde Ai et A 2 (égaux en première approximation). La description donnée précédemment n'a bien entendu été donnée qu'à titre illustratif, d'autres dispositifs de traitement d'hologrammes dynamiques peuvent être envisagés sans pour autant sortir du cadre de l'invention Par exemple, dans un fonctionnement en mode guidé, le couplage des faisceaux 42 et 43 avec Le composant 12 a ou 12 b peut être assuré à l'aide d'un prisme fonctionnant en réflexion totale atténuée, le dispositif 12 a étant alors supporté par la face du prisme o se produit la réflexion totale Un tel dispositif est décrit dans le document D 9 Y LEVY et a I "Linear electrooptic coefficient of a ferroelectric polymer", Nonlinear Optical Effects in Organic Polymers, édité par J Messier et al, p 337-342, 1989-. Par ailleurs, le couplage des faisceaux lumineux dans le guide optique peut être assuré à l'aide d'un réseau gravé par exemple dans l'une des couches tampons, comme décrit dans le document D 8. REVENDICATIONS 1 Dispositif de traitement d'hologrammes dynamiques comportant un composant actif ( 12, 12 a, 12 b) consistant en une couche mince active ( 16) photocon- ductrice et électro-optique de polymère, des moyens d'adressage ( 4, 6, 36, 44) d'au moins deux faisceaux lumineux ( 8, 10, 38, 42, 43) sur la couche active aptes à y créer un réseau holographique ( 13), des moyens de polarisation électrique ( 20, 22, 20 a, 22 a, 24) de la couche active pour engendrer un champ électrique (E) selon une direction perpendiculaire à l'étendue (l) de la couche active et des moyens d'annulation ( 18, 30, a, 22 a) aptes à annuler le champ électrique appliqué sur la couche active lorsqu'elle est rendue conductrice par photoconduction. 2 Dispositif selon la revendication 1, caractérisé en ce que les moyens de polarisation sont constitués par des électrodes ( 20, 22, 20 a, 22 a) disposées de part et d'autre de la couche active et alimentées par une source d'alimentation électrique ( 24), ces électrodes faisant partie intégrante du composant actif. 3 Dispositif selon la revendication 1 ou 2, caractérisé en ce que le composant actif ( 12) comprend deux électrodes métalliques réfléchissantes ( 20 a, 20 b) disposées directement sur la couche active, de part et d'autre de cette dernière, ces électrodes métalliques jouant le rôle de moyens de polarisation et de moyens d'annulation. 4 Dispositif selon la revendication 2, caractérisé en ce que les moyens d'annulation comprennent au moins une couche tampon ( 18, 30) en isolant électrique ou faiblement conducteur, intercalée entre la couche active ( 16) et l'une des électrodes de polarisation ( 20, 22). Dispositif selon la revendication 2, caractérisé en ce que les moyens d'annulation comprennent deux couches tampons ( 18, 30) en isolant électrique ou faiblement conducteur, disposées de part et d'autre de la couche active, entre cette dernière et les électrodes ( 20, 22) de polarisation. 6 Dispositif selon la revendication 5, caractérisé en ce que les couches tampons présentent un indice de réfraction inférieur à celui de La couche active. 7 Dispositif selon l'une quelconque des revendications 1 à 6, caractérisé en ce que la couche active est constituée d'une matrice de polymère photoconducteur et de molécules électro-actives incorporées dans la matrice. 8 Dispositif selon la revendication 7, caractérisé en ce que la matrice renferme environ 5 à 10 % en poids de molécules électro-actives. 9 Dispositif selon la revendication 7 ou 8, caractérisé en ce que le polymère photoconducteur est à base de polyvinyl-carbazole. Dispositif selon l'une quelconque des revendications 7 à 9, caractérisé en ce que les molécules électro-actives sont des molécules à structure moléculaire non centrosymétrique, comportant un système d'électrons r délocalisés. 11 Dispositif selon l'une quelconque des revendications I à 6, caractérisé en ce que la couche active ( 16) est réalisée en un matériau choisi parmi les polydi-acétylènes et les polythiophènes solubles. 12 Dispositif selon l'une quelconque des revendications 1 à 6, caractérisé en ce que la couche active ( 16) est réalisée en poly( 4-BCMU). 13 Dispositif selon L'une quelconque des revendications 2 à 11, caractérisé en ce que le composant actif comporte, en outre, un ou deux substrats ( 26, 28) supportant les électrodes.